(57)【特許請求の範囲】
【請求項１】
モノフィラメントを少なくとも一部の構成素材とする織物であって、前記織物の少なくとも表面に炭素数８〜２０のアルキル基を側鎖に有するポリマを含む組成物を含有し、前記炭素数８〜２０のアルキル基を側鎖に有するポリマがポリエチレンイミンと炭素数８〜２０のアルキルイソシアネートとの付加物またはポリビニルアルコールと炭素数８〜２０のアルキルイソシアネートとの付加物であって、下記（１）〜（９）の布粘着テープ水中剥離法により測定した布粘着テープ剥離応力が３００ｃＮ／２．５ｃｍ以下であることを特徴とする抄紙機用織物。
記
（１）抄紙機用織物を、この織物の経糸方向を長手方向として１２０ｍｍ×５０ｍｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５０ｍｍ、縦長さ１２０ｍｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２５ｍｍ×２５ｍｍ）を、前記織物片とフィルム片の両端に渡るように貼付し、前記織物片とフィルム片とが縦方向に繋ぎ合わされた試料を作成する。
（３）底の平坦な平バット内に硝子板（厚さ８ｍｍ、縦２００ｍｍ、横８０ｍｍ）を敷き、この硝子板表面が約１５ｍｍ沈む位置になるまで前記平バットに水を注ぐ。
（４）前記平バットの水中に、前記（２）で作成した試料を浸漬し、３０分間放置する。
（５）水中の前記試料の織物片の「表面」を上向き、かつ前記織物片が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３０ｍｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ貼付面が内側になるように山折りし、次いで山折りの支点部から前記織物片に貼付されている前記布粘着テープを長さ約１ｃｍ剥がし、露出した繊維貼付フィルム端部をテンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【請求項２】
前記アルキルイソシアネートが、オクタデシルイソシアネートまたはペンタデシルイソシアネートであることを特徴とする請求項１に記載の抄紙機用織物。
【請求項３】
前記炭素数８〜２０のアルキル基を側鎖に有するポリマが硬化剤との反応硬化物であることを特徴とする請求項１または２に記載の抄紙機用織物。
【請求項４】
前記炭素数８〜２０のアルキル基を側鎖に有するポリマが反応している硬化剤が、ポリエポキシド化合物であることを特徴とする請求項３に記載の抄紙機用織物。
【請求項５】
モノフィラメントを少なくとも一部の構成素材とする織物であって、前記織物の少なくとも表面にポリアミド反応硬化物を含む組成物を含有し、前記ポリアミド反応硬化物がカプロラクタムと、2-アミノエチルピペラジンアジペートおよび/またはポリエチレングリコールジアンモニウムアジペートとの重縮合物の反応硬化物であって、下記（１）〜（９）の布粘着テープ水中剥離法により測定した布粘着テープ剥離応力が３００ｃＮ／２．５ｃｍ以下であることを特徴とする抄紙機用織物。
記
（１）抄紙機用織物を、この織物の経糸方向を長手方向として１２０ｍｍ×５０ｍｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５０ｍｍ、縦長さ１２０ｍｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２５ｍｍ×２５ｍｍ）を、前記織物片とフィルム片の両端に渡るように貼付し、前記織物片とフィルム片とが縦方向に繋ぎ合わされた試料を作成する。
（３）底の平坦な平バット内に硝子板（厚さ８ｍｍ、縦２００ｍｍ、横８０ｍｍ）を敷き、この硝子板表面が約１５ｍｍ沈む位置になるまで前記平バットに水を注ぐ。
（４）前記平バットの水中に、前記（２）で作成した試料を浸漬し、３０分間放置する。
（５）水中の前記試料の織物片の「表面」を上向き、かつ前記織物片が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３０ｍｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ貼付面が内側になるように山折りし、次いで山折りの支点部から前記織物片に貼付されている前記布粘着テープを長さ約１ｃｍ剥がし、露出した繊維貼付フィルム端部をテンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【請求項６】
前記組成物に含まれるポリアミド反応硬化物が、ポリアミドと、ポリエポキシド化合物およびメラミン樹脂から選ばれた１種以上の硬化剤との反応硬化物であることを特徴とする請求項５に記載の抄紙機用織物。
【請求項７】
前記織物が、飽和ポリエステル、ポリアミドおよびポリフェニレンスルフィドから選ばれた少なくとも一種のポリマを含有する繊維からなるものであることを特徴とする請求項１〜６のいずれか１項に記載の抄紙機用織物。
【請求項８】
前記抄紙機用織物を構成する繊維における飽和ポリエステルが、ポリエチレンテレフタレートであることを特徴とする請求項７に記載の抄紙機用織物。
【請求項９】
抄紙機用織物が抄紙ワイヤー、抄紙プレスフェルトまたは抄紙ドライヤーカンバスであることを特徴とする請求項１〜８のいずれか１項に記載の抄紙機用織物。
【発明の詳細な説明】
【０００１】
【発明の属する技術分野】
本発明は、従来よりも改良された防汚性、特に木材ピッチおよび回収ダンボール古紙原料に付着していたガムテープ粘着糊などの粘着性汚れ物が付着し難く、かつ付着したガムテープ粘着糊などの粘着性汚れ物が洗浄しやすいなどの優れた防汚性を有する抄紙ワイヤー、抄紙プレスフェルトおよび抄紙ドライヤーカンバスなどの抄紙機用織物に関するものである。
【０００２】
【従来の技術】
長期間連続して稼働する抄紙機に装着される抄紙ワイヤー、抄紙プレスフェルトおよび抄紙ドライヤーカンバスなどの抄紙機用織物においては、その使用中に紙原料中に存在する各種填料、スライム、木材ピッチおよび回収ダンボール古紙原料に付着していたガムテープ粘着糊などの汚れ物が、熱可塑性樹脂製モノフィラメントなどの繊維からなる抄紙用織物類に付着することにより、濾水効率の低下、搾水効率の低下および乾燥効率の低下などの工程上の問題を生じるばかりか、これら汚れ物が紙へ転写することによる製品紙の品位低下などが重大な問題となっていた。
【０００３】
このような問題に対処するために、フッ素系の薬剤またはポリマを添加または付与した熱可塑性樹脂製モノフィラメントなどの繊維からなる抄紙機用織物が提案され、一部使用されてきた。しかしながら、この織物では、フッ素系薬剤やフッ素樹脂繊維が高価であり経済的ではないばかりか、木材ピッチおよび回収ダンボール古紙原料に付着していたガムテープ粘着糊などの粘着性汚れ物（以下、ガムピッチ汚れという）の付着に対してはほとんど効果がないという問題を包含していたため、さらなる改善が望まれていた。
【０００４】
【発明が解決しようとする課題】
本発明は、上述した従来技術における問題点の解決を課題として検討した結果達成されたものであり、木材ピッチおよび回収ダンボール古紙原料に付着していたガムテープ粘着糊などのガムピッチ汚れが付着し難く、かつ付着したガムピッチ汚れを洗浄しやすいなどの優れた防汚性を有する抄紙ワイヤーや抄紙ドライヤーカンバスなどの抄紙機用織物の提供を目的とするものである。
【０００５】
【課題を解決するための手段】
すなわち本発明の抄紙機用織物の第１の発明は、モノフィラメントを少なくとも一部の構成素材とする織物であって、前記織物の少なくとも表面に炭素数８〜２０のアルキル基を側鎖に有するポリマを含む組成物を含有し、前記炭素数８〜２０のアルキル基を側鎖に有するポリマがポリエチレンイミンと炭素数８〜２０のアルキルイソシアネートとの付加物またはポリビニルアルコールと炭素数８〜２０のアルキルイソシアネートとの付加物を含む組成物を含有するものであって、下記（１）〜（９）の布粘着テープ水中剥離法により測定した布粘着テープ剥離応力が３００ｃＮ／２．５ｃｍ以下であることを特徴とする抄紙機用織物であり、第２の発明は、モノフィラメントを少なくとも一部の構成素材とする織物であって、前記織物の少なくとも表面にポリアミド反応硬化物を含む組成物を含有し、前記ポリアミド反応硬化物がカプロラクタムと、2-アミノエチルピペラジンアジペートおよび/またはポリエチレングリコールジアンモニウムアジペートとの重縮合物の反応硬化物であって、下記（１）〜（９）の布粘着テープ水中剥離法により測定した布粘着テープ剥離応力が３００ｃＮ／２．５ｃｍ以下であることを特徴とする抄紙機用織物である。
【０００６】
記
（１）抄紙機用織物を、この織物の経糸方向を長手方向として１２０ｍｍ×５０ｍｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５０ｍｍ、縦長さ１２０ｍｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２５ｍｍ×２５ｍｍ）を、前記織物片とフィルム片の両端に渡るように貼付し、前記織物片とフィルム片とが縦方向に繋ぎ合わされた試料を作成する。
（３）底の平坦な平バット内に硝子板（厚さ８ｍｍ、縦２００ｍｍ、横８０ｍｍ）を敷き、この硝子板表面が約１５ｍｍ沈む位置になるまで前記平バットに水を注ぐ。
（４）平バットの水中に、前記（２）で作成した試料を浸漬し、３０分間放置する。
（５）水中の前記試料の織物片の「表面」を上向き、かつ前記織物片が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３０ｍｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ貼付面が内側になるように山折りし、次いで山折りの支点部から前記織物片に貼付されている前記布粘着テープを長さ約１ｃｍ剥がし、露出した繊維貼付フィルム端部をテンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【０００７】
なお、本発明の抄紙機用織物においては、前記織物が、モノフィラメントを少なくとも一部の構成素材とするものであること、前記織物の少なくとも表面に炭素数８〜２０のアルキル基を側鎖に有するポリマを含む組成物を含有すること、前記炭素数８〜２０のアルキル基を側鎖に有するポリマが、ポリエチレンイミンと炭素数８〜２０のアルキルイソシアネートとの付加物またはポリビニルアルコールと炭素数８〜２０のアルキルイソシアネートとの付加物であること、前記炭素数８〜２０のアルキル基を側鎖に有するポリマであるところの前記ポリエチレンイミンと炭素数８〜２０のアルキルイソシアネートとの付加物またはポリビニルアルコールと炭素数８〜２０のアルキルイソシアネートとの付加物におけるアルキルイソシアネートが、オクタデシルイソシアネートまたはペンタデシルイソシアネートであること、前記炭素数８〜２０のアルキル基を側鎖に有するポリマが、硬化剤との反応硬化物であること、前記炭素数８〜２０のアルキル基を側鎖に有するポリマが反応している硬化剤が、ポリエポキシド化合物であること、前記抄紙機用織物の少なくとも表面に、ポリアミド反応硬化物を含む組成物を含有すること、前記組成物に含まれるポリアミド反応硬化物が、水溶性ポリアミドの反応硬化物であること、前記組成物に含まれるポリアミド反応硬化物が、カプロラクタムと、2-アミノエチルピペラジンアジペートおよび/またはポリエチレングリコールジアンモニウムアジペートとの重縮合物の反応硬化物であること、前記組成物に含まれるポリアミド反応硬化物が、ポリエポキシド化合物およびメラミン樹脂から選ばれた１種以上の硬化剤との反応硬化物であること、前記織物が、飽和ポリエステル、ポリアミドおよびポリフェニレンスルフィドから選ばれた少なくとも一種のポリマを含有する繊維からなるものであること、前記織物を構成する繊維における飽和ポリエステルが、ポリエチレンテレフタレートであること、抄紙機用織物が抄紙ワイヤー、抄紙プレスフェルトまたは抄紙ドライヤーカンバスであることが、いずれも好ましい条件であり、これらの条件の少なくとも一つの条件を満たすことによって一層優れた効果の取得を期待することができる。
【０００８】
【発明の実施の形態】
以下、本発明を詳細に説明する。
【０００９】
本発明における抄紙機用織物とは、抄紙工程で使用される抄紙ワイヤー、抄紙プレスフェルトおよび抄紙ドライヤーカンバスから選ばれた少なくとも１種の織物である。そして、この織物は、各種の天然繊維、再生繊維および熱可塑性樹脂からなるモノフィラメント、マルチフィラメントおよび短繊維などの繊維から、目的に応じて構成されたものであり、その織組織には何ら限定はなく、平織り、綾織および２重織り以上の多重織りなどの任意の織り構造を有するものであり、さらにはフェルト状なども含むものである。
【００１０】
本発明における抄紙ワイヤーとは、パルプを主成分とする水スラリーから水分を多量に含んだ紙を漉き上げる工程で使用される織物のことである。
【００１１】
本発明における抄紙プレスフェルトとは、漉き上げた水分を多量に含んだ紙を搾水する工程で使用される織物のことであり、一般のプレスフェルトの他にシュープレスベルトを含むものである。この抄紙プレスフェルトは通常、基布とバットから構成されている。
【００１２】
本発明における抄紙ドライヤーカンバスとは、水分を含んだ紙の乾燥やコーティングした紙を乾燥する工程で使用される織物のことである。
【００１３】
本発明の上記した抄紙機用織物を構成する繊維素材としては、いかなるものであってもよいが熱可塑性を有する繊維形成性ポリマであることが更に好ましく、例えば、各種の芳香族、脂肪族または脂環属のジカルボン酸とグリコールからなるポリエチレンテレフタレートを代表とする各種飽和ポリエステル類、ポリ乳酸、ポリブチレンサクシネート、ポリエチレンサクシネートおよびポリブチレン（サクシネート／アジペート）共重合体などの各種生分解性ポリマ類、ポリフェニレンスルフィド類、ナイロン６、ナイロン６６を代表とする各種ポリアミド類、ポリエチレン、ポリプロピレン、ポリブテン、ポリメチルペンテンなどの各種ポリオレフィン類、各種ポリスチレン類、ポリメチルメタクリレートなどのポリアクリレート類、各種ポリエーテル類、熱可塑性ポリウレタンなどの各種熱可塑性エラストマー類、およびエチレン・テトラフルオロエチレン共重合体、ポリフッ化ビニリデンなどの各種フッ素樹脂類などを挙げることができる。
【００１４】
これらの熱可塑性樹脂の中でも、特に飽和ポリエステル、ポリフェニレンスルフィド（以下、ＰＰＳと略称する）およびポリアミドから選ばれた一種がより好ましい。
【００１５】
本発明の抄紙機用織物が抄紙ワイヤーである場合の抄紙ワイヤーを構成する繊維としては、主として飽和ポリエステル繊維が好ましく、特にポリエチレンテレフタレート（以下、ＰＥＴという）繊維が好適であり、耐摩耗性を補う目的で一部にポリアミド繊維を交織して使用することができる。
【００１６】
また、本発明の抄紙機用織物が抄紙プレスフェルトである場合の抄紙プレスフェルトを構成する繊維としては、主としてポリアミド繊維が好ましく、フェルトの基布には主としてナイロン６が好ましく、短繊維からなるバットには主としてナイロン６６が好ましく使用される。
【００１７】
さらに、本発明の抄紙機用織物が抄紙ドライヤーカンバスである場合の抄紙ドライヤーカンバスを構成する繊維としては、主として飽和ポリエステル繊維および／またはＰＰＳ繊維が好ましく、まれにはポリプロピレン繊維などを使用することもできる。
【００１８】
上記した抄紙機用織物の構成素材である各種熱可塑性樹脂は、目的に応じて公知の有機・無機の各種添加剤を含有するか、あるいはこれらの添加剤で変性されていることができる。これらの添加剤の具体例としては、例えば異種の熱可塑性樹脂類、各種合成・重合触媒残渣、各種カルボジイミド化合物、各種エポキシ化合物、各種オキサゾリン化合物、各種抗酸化剤、耐光剤、難燃剤、ヨウ化銅、ヨウ化カリウムなどの老化防止剤、酸化チタン、酸化珪素、炭酸カルシウム、チッ化ケイ素、炭化ケイ素、硫酸バリウム、クレイ、タルク、カオリン、カーボンブラックなどの無機粒子・顔料類、フタロシアニン金属系、コバルト青などの各種有機顔料、ステアリン酸金属塩類、エチレンビスステアリルアミド、ステアリン酸、メタ珪酸カルシウム、含水珪酸マグネシウム、アミノシラン、メラミンシアヌレート、アイオノマー類、金属イオン封鎖剤、包接化合物、着色防止剤、帯電防止剤、ワックス類、シリコーンオイル、各種界面活性剤、および各種強化繊維類などを挙げることができる。
【００１９】
本発明の抄紙機用織物においては、この織物を構成する繊維の少なくとも一部がモノフィラメントであることが、得られる織物の強度と形態安定性が優れるものとなるため特に好適である。
【００２０】
上記モノフィラメントとは、一本の単糸からなる連続糸であり、一本で使用される他に、この一本の単糸からなる連続糸を複数本組合せたもの、さらには複数本組合せた単糸を撚り合わせたものなどを含むものである。
【００２１】
また、本発明の抄紙機用織物を構成する繊維の断面形状は任意であり、例えば丸、楕円、３角、Ｔ、Ｙ、Ｈ、＋、５葉，６葉，７葉，８葉などの多葉形状、正方形、長方形、菱形、繭型および馬蹄型などを挙げることができ、これらの形状を一部変更したものであってもよい。さらには、これら各種断面形状の繊維を適宜組み合わせて用いることができる。
【００２２】
上記繊維の構造は、単一構造の他に、芯鞘複合構造、海成分または島成分として配した海島複合構造、バイメタル状に組み合わされた複合構造および中空構造などであってもよい。
【００２３】
本発明の抄紙機用織物を構成する繊維がモノフィラメントである場合の断面の直径については、用途によって適宜選択できるが、０．０１〜３ｍｍの範囲が最もよく使用される。
【００２４】
上記繊維の必要強度については、用途により異なるが、概ね１．０ｃＮ／ｄｔｘ以上であることが好ましい。
【００２５】
本発明の抄紙機用織物は、下記（１）〜（９）の布粘着テープ水中剥離法により測定した布粘着テープ剥離応力が３００ｃＮ／２．５ｃｍ以下、特に２５０ｃＮ／２．５ｃｍ以下であることが、木材ピッチおよび回収ダンボール古紙原料に付着していたガムテープ粘着糊などのガムピッチ汚れが付着し難く、かつ付着したガムピッチ汚れを洗浄しやすいなどの優れた防汚性を有するための重要な要件である。
【００２６】
記
（１）抄紙機用織物を、この織物の経糸方向を長手方向として１２０ｍｍ×５０ｍｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５０ｍｍ、縦長さ１２０ｍｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２５ｍｍ×２５ｍｍ）を、前記織物片とフィルム片の両端に渡るように貼付し、前記織物片とフィルム片とが縦方向に繋ぎ合わされた試料を作成する。
（３）底の平坦な平バット内に硝子板（厚さ８ｍｍ、縦２００ｍｍ、横８０ｍｍ）を敷き、この硝子板表面が約１５ｍｍ沈む位置になるまで前記平バットに水を注ぐ。
（４）前記平バットの水中に、前記（２）で作成した試料を浸漬し、３０分間放置する。
（５）水中の前記試料の織物片の「表面」を上向き、かつ前記織物片が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３０ｍｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ貼付面が内側になるように山折りし、次いで山折りの支点部から前記織物片に貼付されている前記布粘着テープを長さ約１ｃｍ剥がし、露出した繊維貼付フィルム端部をテンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【００２７】
なお、上記した水中布粘着テープ剥離法で布粘着テープ剥離応力を測定することにより、抄紙機用織物のガムピッチ汚れに対する防汚性を定量的に評価することが可能である。
【００２８】
すなわち、抄紙原料には、フレッシュパルプ以外に、回収段ボール古紙が混合される場合が多く、この回収段ボール古紙には、いわゆるガムテープが貼付されているために、回収段ボール古紙を混合した原料パルプ水性液は、粘着性の強いガムテープ糊が混入したものとなる。そのために、例えば紙の漉き上げ工程で原料パルプ水性液に曝される抄紙ワイヤー表面、ワイヤー工程で漉き揚げた紙料を搾水するプレスパートで使用されるプレスフェルト表面、およびフェルト内部および搾水した紙料を乾燥する工程で使用されるドライヤーカンバス表面には、操業中にガムピッチ汚れが付着蓄積し、漉き揚げた紙の均一性阻害および紙へのガムピッチ汚れの付着による製品の品位低下、織物の目詰まりによる搾水性能、および乾燥性能の低下などのトラブルが発生する。したがって、抄紙機用織物には、ガムピッチ汚れに対する優れた防汚性が必要とされていたのが実情であった。しかるに、上記した水中布粘着テープ剥離法で測定したガムテープ剥離応力が３００ｃＮ／２．５ｃｍ以下、特に好ましくは２５０ｃＮ／２．５ｃｍ以下である抄紙機用織物は、従来の抄紙機用織物に比較して、ガムピッチ汚れに対する優れた防汚性を発現することができるのである。
【００２９】
本発明の上記した水中布粘着テープ剥離法で測定したガムテープ剥離応力が３００ｃＮ／２．５ｃｍ以下の抄紙機用織物は、少なくとも織物の表面に、ガムテープの粘着性を抑制する薬剤または樹脂を含有させることによって得ることができ、例えば次のような形態を特に好ましく挙げることができる。
【００３０】
本発明の抄紙機用織物は、少なくとも繊維の表面に、炭素数８〜２０のアルキル基を側鎖に有するポリマを含む組成物を含有することが、ガムピッチ汚れに対する一層優れた防汚性を具備するものとなるため好適である。
【００３１】
本発明の抄紙機用織物が、少なくとも織物の表面に含有するところの炭素数８〜２０のアルキル基を側鎖に有するポリマを含む組成物における炭素数８〜２０のアルキル基としては、例えばオクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基およびエイコシル基などを挙げることができ、これらの中でも炭素数が１５以上のアルキル基が一層優れた対ガムピッチ防汚性が得られるため好ましい。また、炭素数８〜２０のアルキル基を側鎖に有するところのポリマの主鎖を構成するポリマとしては、例えばポリエチレンイミン、ポリビニルアルコール、ポリアクリル酸、ポリアルキルアクリレート類、ポリオレフィン類、ポリエステル類などを挙げることができるが、中でもポリエチレンイミンおよびポリビニルアルコールが好ましい。
【００３２】
本発明の抄紙機用織物が、少なくとも織物の表面に含有するところの、上記炭素数８〜２０のアルキル基を側鎖に有するポリマとしては、ポリエチレンイミンと炭素数８〜２０のアルキルイソシアネートとの付加物（以下、ＰＥＩ−ＡＬＫＩという）またはポリビニルアルコールと炭素数８〜２０のアルキルイソシアネートとの付加物（以下、ＰＶＡ−ＡＬＫＩという）が、更に防汚性が優れたものとなるため一層好適である。
【００３３】
また、上記ＰＥＩ−ＡＬＫＩまたはＰＥＩ−ＡＬＫＩにおける炭素数８〜２０のアルキルイソシアネートとしては、オクタデシルイソシアネートまたはペンタデシルイソシアネートが、更に防汚性が優れたものとなるため一層好適である。
【００３４】
本発明におけるＰＥＩ−ＡＬＫＩまたはＰＶＡ−ＡＬＫＩは、公知の方法によりポリエチレンイミンまたはポリビニルアアルコールに炭素数８〜２０のアルキルイソシアネートを付加反応させることにより得ることができる。
【００３５】
この場合におけるポリエチレンイミンのイミン基またはポリビニルアルコールの水酸基への炭素数８〜２０のアルキルイソシアネートの付加反応率としては、イミン基または水酸基の４０〜１００％がアルキルイソシアネートと反応したものが使用できる。
【００３６】
上記ＰＥＩ−ＡＬＫＩまたはＰＶＡ−ＡＬＫＩの付加反応率が高いほど、得られる抄紙機用織物の防汚性が優れたものとなるが、反面、表面活性の低いポリオレフィン類、フッ素樹脂類およびポリエステル類からなる抄紙機用織物の表面に上記付加物を含有させた場合には、織物と付加物との密着性が低下する傾向が認められるため、付加物の付加反応率としては５０％〜８０％のものが好ましい。
【００３７】
また、ポリエチレンイミンとオクタデシルイソシアネートとの付加物（以下、ＰＥＩ−ＯＤＩという）については、“エポミン”ＲＰ−２０（（株）日本触媒製品）、“エポミン”ＲＰ−１０Ｗ（水性液）（（株）日本触媒製品）として市販されており、これらを購入して使用することができる。
【００３８】
さらに、ポリビニルアルコールとペンタデシルイソシアネートとの付加物（以下、ＰＶＡ−ＰＤＩという）については、“アシオレジン”ＲＡ−９５（アシオ産業（株）製品）として市販されており、これらを購入して使用することができる。
【００３９】
本発明において、少なくとも表面に炭素数８〜２０のアルキル基を側鎖に有するポリマを含む組成物を含有させた抄紙機用織物としては、炭素数８〜２０のアルキル基を側鎖に有するポリマを含む組成物を添加および／または付与するなどにより、あらかじめ少なくとも表面に含有させた繊維素材を目的の織物に製織したもの、製織後の織物に炭素数８〜２０のアルキル基を側鎖に有するポリマを含む組成物を後付与したもの、および両方を組み合わせたものであることができる。
【００４０】
本発明において、炭素数８〜２０のアルキル基を側鎖に有するポリマを少なくとも表面に含有させた抄紙機用織物の製造方法としては、例えば、合成繊維の紡糸・製糸工程で炭素数８〜２０のアルキル基を側鎖に有するポリマを含有する水性処理液などを含浸、スプレー、コーティングなどの方法で付与し、エアーワイパー、バキュームワイパー、プレスなどによって付与量を調整した後、８０℃〜２３０℃の温度で１秒〜１０分間定長下で熱処理することにより得た繊維を目的の抄紙機用織物に製織する方法、製織した抄紙機用織物に炭素数８〜２０のアルキル基を側鎖に有するポリマを含有する水性処理液などを含浸、スプレー、コーティングなどの方法で付与し、エアーワイパー、バキュームワイパー、プレスなどによって付与量を調整した後、８０℃〜２３０℃の温度で２秒〜１０分間定長下で熱処理する方法などを挙げることができる。また、抄紙機用織物は、通常は製織後に熱セットされるが、この熱セット前に上記した方法で炭素数８〜２０のアルキル基を側鎖に有するポリマを含む水性処理液を付与し付与量を調整した後、織物の熱セットを付与後の熱処理と兼ねて行うこともできる。
【００４１】
本発明の抄紙機用織物が、織物の表面に炭素数８〜２０のアルキル基を側鎖に有するポリマを含む組成物を付与することにより構成される場合において、前記組成物は、炭素数８〜２０のアルキル基を側鎖に有するポリマ単独からなるものでもよいが、炭素数８〜２０のアルキル基を側鎖に有するポリマと共に、例えば各種架橋剤類、各種ポリマ類および各種界面活性剤類などから選ばれた少なくとも１種を含有する組成物であることが、織物表面への付着性、付着均一性、密着性、耐久性およびガムピッチに対する防汚性のバランスが優れた織物が得られるため好適である。
【００４２】
上記炭素数８〜２０のアルキル基を側鎖に有するポリマを含む組成物の織物への付与方法としては、トルエン、キシレンなどの有機溶剤溶液を付与する方法および水性液を付与する方法のいずれでもよいが、工業的には水性液を付与する方法が、安全性・操業性の面から好ましい。
【００４３】
上記炭素数８〜２０のアルキル基を側鎖に有するポリマを含む組成物がさらに各種架橋剤を含有する場合における各種架橋剤類としては、例えばポリグリセロールポリグリシジルエーテル、グリセロールポリグリシジルエーテル、ソルビトールポリグリシジルエーテル、ペンタエリスリトールポリグリシジルエーテルおよびポリエチレングリコールジグリシジルエーテルなどのポリエポキシド化合物類、ポリカルボジイミド化合物類、ポリオキサゾリン化合物類、ブロックドポリイソシアネート化合物類などを挙げることができるが、これに限定されるものではない。これらの架橋剤の中でもポリエポキシド化合物が好ましく、炭素数８〜２０のアルキル基を側鎖に有するポリマを含む組成物を水性液として付与する場合には、例えばポリグリセロールポリグリシジルエーテル、グリセロールポリグリシジルエーテル、ソルビトールポリグリシジルエーテルおよびポリエチレングリコールジグリシジルエーテルなどの水溶性を有するポリエポキシド化合物であることが好ましい。
【００４４】
上記炭素数８〜２０のアルキル基を側鎖に有するポリマを含む組成物がさらに含有する各種ポリマ類としては、例えばポリビニルアルコール、ポリアクリル酸、ポエチレンイミン、ポリビニルピロリドンおよびポリメチルメタアクリレートなどを挙げることができるが、これに限定されるものではない。炭素数８〜２０のアルキル基を側鎖に有するポリマを含む組成物を水性液として付与する場合には、例えばポリビニルアルコール、ポリアクリル酸、ポエチレンイミンおよびポリビニルピロリドンなどの水溶性を有するポリマであることが好ましい。
【００４５】
上記炭素数８〜２０のアルキル基を側鎖に有するポリマを含む組成物を水性液として付与する場合には、公知のノニオン界面活性剤、アニオン界面活性剤およびカチオン界面活性剤を添加することにより水性液を調合することができる。また、製織前の繊維に各種界面活性剤を付与しておくこと、または炭素数８〜２０のアルキル基を側鎖に有するポリマを含む組成物を付与する前の織物に各種界面活性剤を付与しておくことも好ましい。
【００４６】
本発明の炭素数８〜２０のアルキル基を側鎖に有するポリマを含む組成物を少なくとも表面に含有する抄紙機用織物の好ましい製造方法としては、例えば、ＰＥＩ−ＯＤＩなどを含有する水性液を織物に付与し、８０℃〜２３０℃の温度で１秒〜１０分間熱処理する方法を挙げることができる。
【００４７】
なお、上記炭素数８〜２０のアルキル基を側鎖に有するポリマを含む組成物の付与を、水性液に換えて有機溶媒の溶液で行う場合には、付与および熱処理工程に公知の防爆装置を適用して行うことができる。
【００４８】
本発明の抄紙機用織物における、上記炭素数８〜２０のアルキル基を側鎖に有するポリマを含む組成物の含有量または付与量は任意であるが、熱処理後の含有量または付与量として０．００１〜１重量％の範囲が好ましく、０．００３〜０．５重量％の範囲が更に好ましい。含有量または付与量の測定は、組成物を付与した繊維と組成物を含有または付与しないこと以外は組成物を含有または付与した繊維と同一条件で製造した繊維との同一長さにおける重量の差から求めることができる。
【００４９】
本発明の上記した水中布粘着テープ剥離法で測定したガムテープ剥離応力が３００ｃＮ／２．５ｃｍ以下の抄紙機用織物は、少なくとも抄紙機用織物の表面に、ガムテープの粘着性を抑制する薬剤または樹脂を含有させることによって得ることができ、前記した、少なくとも抄紙機用織物の表面に、炭素数８〜２０のアルキル基を側鎖に有するポリマを含む組成物を含有する抄紙機用織物の形態とは別の好ましい形態として、織物の少なくとも表面に、ポリアミドの反応硬化物を含む組成物を含有する抄紙機用織物を挙げることができる。
【００５０】
上記したポリアミドの反応硬化物を含む組成物におけるポリアミドの反応硬化物とは、各種ポリアミドが化学的に架橋反応して硬化した硬化物のことである。
【００５１】
ポリアミド反応硬化物におけるポリアミドの種類は、その分子の繰り返し単位中に１個以上のアミド基を有するポリマであればいずれでもよく、例えば、ナイロン６、ナイロン６６、ナイロン６１０、ナイロン１１、ナイロン１２、1ナイロン４６、ナイロンＭＸＤ６、ナイロン６１２、メトキシメチル化ポリアミド、ナイロン６／６６共重合体、ポリアルキレンポリアミドとジシアンジアミドとの重縮合物、およびε-カプロラクタムやω-ラウロラクタムなどのラクタム類と、2-アミノエチルピペラジンアジペートおよび/またはポリエチレングリコールジアンモニウムアジペートとの重縮合物などを挙げることができるが、これらに限定されるものではない。
【００５２】
これらのポリアミドの中では、水溶性を有するポリアミドを採用するのが本発明の抄紙機用織物の製造が容易であることから好適である。
【００５３】
水溶性を有するポリアミドとしては、例えばポリアルキレンポリアミドとジシアンジアミドとの重縮合物、およびε-カプロラクタムやω-ラウロラクタムなどのラクタム類と、2-アミノエチルピペラジンアジペートおよび/またはポリエチレングリコールジアンモニウムアジペートとの重縮合物などを挙げることができるが、これに限定されるものではない。
【００５４】
また、これらのポリアミドの中でも、カプロラクタムと、2-アミノエチルピペラジンアジペートおよび/またはポリエチレングリコールジアンモニウムアジペートとの重縮合物を採用するのが更に好ましい。
【００５５】
上記カプロラクタムと、2-アミノエチルピペラジンアジペートおよび/またはポリエチレングリコールジアンモニウムアジペートとの重縮合物は、良好な水溶性を有するものである。
【００５６】
なお、水溶性ポリアミドを繊維に付与する公知例としては、特開昭５９−７８２３９号公報および特開２００１−１９７６３号公報が存在するが、これらはいずれも繊維の制電性、吸汗性または接着性の改善を目的とするものであり、本発明の抄紙機用織物におけるガムピッチ汚れに対する防汚性の改良については何ら言及するものではなく、本発明とは発明の目的、構成および効果を全く異にするものである。
【００５７】
本発明の抄紙機用織物においては、特に、上記したカプロラクタムと、2-アミノエチルピペラジンアジペートおよび/またはポリエチレングリコールジアンモニウムアジペートとの重縮合物に代表されるポリアミドの反応硬化物を含む組成物を、抄紙機用織物の少なくとも表面に含有することによって、優れた対ガムピッチ防汚性を発現することができる。そして本発明の抄紙機用織物は、織物の少なくとも表面に、ポリアミドの反応硬化物を含む組成物（以下、組成物という）を含有することによって、対ガムピッチ防汚性が優れるばかりでなく、水との親和性にも優れたものとなり利用価値が高いものである。
【００５８】
本発明の抄紙機用織物が含有する組成物が含む、特に好ましいポリアミドの反応硬化物におけるポリアミドであるところの、カプロラクタムと、2-アミノエチルピペラジンアジペートおよび/またはポリエチレングリコールジアンモニウムアジペートとの重縮合物は、例えば、市販品としてＡＱ−ナイロン  Ａ−７０、Ａ−９０（カプロラクタムと2-アミノエチルピペラジンアジペートとの共重縮合物（東レ（株）製品））、ＡＱ−ナイロン  Ｐ−７０（カプロラクタムとポリエチレングリコールジアンモニウムアジペート共重縮合物（東レ（株）製品））、およびＡＱ−ナイロン  Ｔ−７０（カプロラクタムと2-アミノエチルピペラジンアジペートおよびポリエチレングリコールジアンモニウムアジペート共重縮合物（東レ（株）製品））が知られておりこれを使用することができる。
【００５９】
また、前記したＡＱナイロン類が水溶液としても市販されている他に、水溶液状のポリアミドの市販品としては、トレジン（登録商標）ＦＳ−３５０、ＦＳ−５００（帝国化学産業（株）製品）、Ｓｕｍｉｔｅｘ（登録商標）Ｒｅｓｉｎ  ＡＲ−１（住友化学（株）製品）などがあるが、これらに何ら限定されるものではない。
【００６０】
本発明の抄紙機用織物が、織物の表面にポリアミドの反応硬化物を含む組成物を付与されたことより構成される場合において、織物に付与するところの反応硬化前のポリアミドを含む組成物は、ポリアミドと反応可能な各種硬化剤を含有する。
【００６１】
本発明におけるポリアミドと反応可能な硬化剤としては、ポリアミドとと架橋反応する化合物で有れば限定はなく、例えば、ポリエポキシド化合物、メラミン樹脂、ユリア樹脂、フェノール樹脂、レゾルシン樹脂、ブロックドポリイソシアネート化合物、および有機酸類なとどを挙げることができる。
【００６２】
これらの中でも、ポリエポキシド化合物およびメラミン樹脂から選ばれた１種以上であることがより好ましい。
【００６３】
ポリエポキシド化合物は、分子中に２個以上のエポキシ基を有する化合物であればいずれでもよいが、カプロラクタムと上記2-アミノエチルピペラジンアジペートおよび/またはポリエチレングリコールジアンモニウムアジペートとの重縮合物を含む組成物を水性液として繊維に付与することが好ましいことから、このポリエポキシ化合物としても、水との親和性の良好なものが好ましく、例えばソルビトールポリグリシジルエーテル（市販品としては、例えばデナコール（登録商標）ＥＸ−６１４Ｂ（ナガセ化成工業（株）製品））、グリセロールポリグリシジルエーテル（市販品としては、例えばデナコール（登録商標）ＥＸ−３１３（ナガセ化成工業（株）製品））、ポリグリセロールポリグリシジルエーテル（市販品としては、例えばデナコール（登録商標）ＥＸ−５１２またはＥＸ−５２１（ナガセ化成工業（株）製品））、およびジグリセロールポリグリシジルエーテル（市販品としては、例えばデナコール（登録商標）ＥＸ−４２１（ナガセ化成工業（株）製品））などを挙げることができる。
【００６４】
また、メラミン樹脂は、メラミンとホルムアルデヒドとの重縮合物であり、一般にはメラミンとともに尿素を共重縮合したもので、更にはメタノールで一部をエーテル化せしめたものであってもよい。このメラミン樹脂としては、水溶液の形態のものが好ましく、市販品としては、例えばＳｕｍｉｔｅｘ（登録商標）Ｒｅｓｉｎ  Ｍ−３（住友化学工業（株）製品）、Ｓｕｍｉｔｅｘ（登録商標）Ｒｅｓｉｎ  Ｍ−５Ｓ（住友化学工業（株）製品）およびＳｕｍｉｔｅｘ（登録商標）Ｒｅｓｉｎ  ＭＣ（住友化学工業（株）製品）などが挙げられる。
【００６５】
本発明において、少なくとも表面にポリアミドの反応硬化物を含む組成物を含有させた抄紙機用織物としては、硬化前のポリアミドおよびポリアミドと反応可能な硬化剤とを含む組成物を添加および／または付与し加熱によって反応硬化するなどにより、あらかじめ少なくとも表面にポリアミドの反応硬化物を含む組成物を含有させた繊維素材を目的の織物に製織したもの、製織後の織物に硬化前のポリアミドおよびポリアミドと反応可能な硬化剤を含む組成物を後付与し加熱によって反応硬化したもの、および両方を組み合わせたものであることができる。
【００６６】
本発明において、ポリアミドの反応硬化物を含む組成物を少なくとも表面に含有させた抄紙機用織物の好ましい製造方法としては、例えば、合成繊維の紡糸・製糸工程で反応硬化前のポリアミドと硬化剤を含む組成物を含有する水性処理液などを含浸、スプレー、コーティングなどの方法で付与し、エアーワイパー、バキュームワイパー、プレスなどによって付与量を調整した後、８０℃〜２３０℃の温度で１秒〜１０分間定長下で熱処理することにより得た繊維を目的の抄紙機用織物に製織する方法、製織した抄紙機用織物に反応硬化前のポリアミドと硬化剤とを含有する水性処理液などを含浸、スプレー、コーティングなどの方法で付与し、エアーワイパー、バキュームワイパー、プレスなどによって付与量を調整した後、８０℃〜２３０℃の温度で１秒〜１０分間定長下で熱処理する方法などを挙げることができる。また、抄紙機用織物は、通常は製織後に熱セットされるが、この熱セット前に上記した方法で反応硬化前のポリアミドと硬化剤とを含む水性処理液を付与し付与量を調整した後、織物の熱セットを付与後の熱処理と兼ねて行うこともできる。
【００６７】
本発明の抄紙機用織物が少なくとも表面に含有するポリアミドの反応硬化物を含む組成物が含有することのできるその他の成分として、各種ポリマ類および各種界面活性剤類などから選ばれた少なくとも１種を含有する組成物であることが、織物表面への付着性、付着均一性、密着性、耐久性およびガムピッチに対する防汚性のバランスが優れた織物が得られるため好適である。
【００６８】
本発明の抄紙機用織物が表面に含有するところのポリアミドの反応硬化物を含む組成物がさらに含有することのできる各種ポリマ類としては、例えばポリビニルアルコール、ポリアクリル酸、ポエチレンイミン、ポリビニルピロリドンおよびポリメチルメタアクリレートなどを挙げることができるが、これに限定されるものではない。反応硬化前のポリアミドを含む組成物を水性液として付与する場合には、例えばポリビニルアルコール、ポリアクリル酸、ポエチレンイミンおよびポリビニルピロリドンなどの水溶性を有するポリマであることが好ましい。
【００６９】
上記反応硬化前のポリアミドを含む組成物を水性液として付与する場合には、公知のノニオン界面活性剤、アニオン界面活性剤およびカチオン界面活性剤を添加することが好ましい。また、あらかじめ各種界面活性剤を付与した織物に反応硬化前のポリアミドを含む組成物を水性液として付与することも好ましい。
【００７０】
本発明の抄紙機用織物における、ポリアミドの反応硬化物を含む組成物の含有量または付与量は任意であるが、熱処理後の含有量または付与量として０．００１〜１重量％の範囲が好ましく、０．００３〜０．５重量％の範囲が更に好ましい。含有量または付与量の測定は、組成物を付与した抄紙機用織物と組成物を含有または付与しないこと以外は組成物を含有または付与した織物と同一条件で製造した抄紙機用織物との同一長さにおける重量の差から求めることができる。
【００７１】
かくして提供される本発明の抄紙機用織物は、卓越したガムピッチ汚れに対する防汚性を有するものであることから、パルプの漉き上げ工程で使用される抄紙ワイヤー、漉き揚げたパルプを搾水する工程で使用される抄紙プレスフェルトおよび搾水した湿紙やコーティング紙などを乾燥する抄紙ドライヤーカンバスなどの各種抄紙機用織物として好適に使用することができ、産業上の利用価値が大なるものである。
【００７２】
【実施例】
以下、実施例を挙げて本発明を更に詳細に説明する。
［実施例１］
次に示す組成のＰＥＩ−ＯＤＩを含有する水性処理液を調合した。
【００７３】
＜ＰＥＩ−ＯＤＩを含有する水性処理液の調合＞
ＰＥＩ−ＯＤＩ約１２％と界面活性剤を含有する水性液である“エポミン”ＲＰ−１０Ｗ（（株）日本触媒製品）２００重量部、ソルビトールポリグリシジルエーテルである“デナコール”ＥＸ−６１４Ｂ（ナガセ化成工業（株）製品）８重量部および蒸留水３７９２重量部を、撹拌装置付きの混合槽に入れ、撹拌混合することにより、ＰＥＩ−ＯＤＩを０．６重量％含有する水性処理液を得た。
【００７４】
そして、上記の水性処理液をディップ槽に仕込んだ。
【００７５】
一方、経糸、緯糸共に直径０．３０ｍｍのＰＥＴモノフィラメントからなる２重織りの抄紙ワイヤーを準備し、これを上記のＰＥＩ−ＯＤＩ含有水性処理液が入ったディップ槽に導入して、水性処理液をディップ付与した。
【００７６】
次いで、ディップ槽から出た抄紙ワイヤーに付着した過剰な水性処理液を、エアーワイパーで除去した後、１５０℃で１０秒間熱処理することにより、ＰＥＩ−ＯＤＩを含有する組成物０．０２重量部を表面に含有するＰＥＴモノフィラメント製抄紙ワイヤーを得た。
【００７７】
この抄紙ワイヤーについて、上記布粘着テープ水中剥離法による布粘着テープ剥離応力を測定した結果、２１４ｃＮ／２．５ｃｍであり、ガムピッチ汚れに対する防汚性の優れたものであった。
【００７８】
［比較実施例１］
実施例１において、ＰＥＩ−ＯＤＩ含有水性処理液の付与を省略した以外は、同様にして得られたＰＥＴモノフィラメント製抄紙ワイヤーについて、実施例１と同様に布粘着テープ水中剥離法による布粘着テープ剥離応力を測定した結果、１２０５ｃＮ／２．５ｃｍと、ガムピッチ汚れに対する防汚性の劣るものであった。
【００７９】
［実施例２］
実施例１において、ＰＥＩ−ＯＤＩ含有水性処理液をＰＥＴモノフィラメントの製糸時に付与した。
【００８０】
すなわち、公知の方法で溶融紡糸・延伸・熱セットし、熱セットゾーンから出た直径０．３０ｍｍのＰＥＴモノフィラメントを、上記のＰＥＩ−ＯＤＩ含有水性処理液が入ったディップ槽に導入して、水性処理液を付与し、ディップ槽から出たモノフィラメントに付着した過剰な水性処理液をエアーワイパーで除去した後、１５０℃で６秒間熱処理し巻き取ることにより、ＰＥＩ−ＯＤＩを表面に約０．０２％含有するＰＥＴモノフィラメントを製造した。
【００８１】
次に、このＰＥＩ−ＯＤＩを表面に含有するＰＥＴモノフィラメントを用いて、実施例１と同様に織成することにより得られた２重織りの抄紙ワイヤーについて、上記と同様に布粘着テープ水中剥離法による布粘着テープ剥離応力を測定した結果、２１７ｃＮ／２．５ｃｍであり、ガムピッチ汚れに対する防汚性の優れたものであった。
【００８２】
［実施例３］
実施例１におけるＰＥＴモノフィラメント製抄紙ワイヤーを、経糸、緯糸共に直径０．４０ｍｍのＰＥＴモノフィラメントからなる２重織りの抄紙ドライヤーカンバスに変更した以外は、実施例１と同様に行って作成したＰＥＩ−ＯＤＩを含有する組成物０．０２重量％を表面に含有するＰＥＴモノフィラメント製抄紙ドライヤーカンバスについて、上記と同様に布粘着テープ水中剥離法による布粘着テープ剥離応力を測定した結果、２３１ｃＮ／２．５ｃｍであり、ガムピッチ汚れに対する防汚性の優れたものであった。
［比較実施例２］
実施例３において、ＰＥＩ−ＯＤＩ含有水性処理液の付与を省略した以外は実施例３と同様にして得られたＰＥＴモノフィラメント製抄紙ドライヤーカンバスについて、上記と同様に布粘着テープ水中剥離法による布粘着テープ剥離応力を測定した結果、１３１０ｃＮ／２．５ｃｍであり、ガムピッチ汚れに対する防汚性の劣るものであった。
【００８３】
［実施例４］
実施例３において、ＰＥＴモノフィラメント製ドライヤーカンバスを、直径０．４０ｍｍのＰＰＳモノフィラメント製ドライヤーカンバスに変更した以外は実施例３と同様に行って作成したＰＥＩ−ＯＤＩを含有する組成物０．０２重量％を表面に含有するＰＰＳモノフィラメント製抄紙ドライヤーカンバスについて、上記と同様に布粘着テープ水中剥離法による布粘着テープ剥離応力を測定した結果、２４０ｃＮ／２．５ｃｍであり、ガムピッチ汚れに対する防汚性の優れたものであった。
【００８４】
［比較実施例３］
実施例４において、ＰＥＩ−ＯＤＩ含有水性処理液の付与を省略した以外は実施例４と同様にして得られたＰＰＳモノフィラメント製抄紙ドライヤーカンバスについて、上記と同様に布粘着テープ水中剥離法による布粘着テープ剥離応力を測定した結果、１２８１ｃＮ／２．５ｃｍであり、ガムピッチ汚れに対する防汚性の劣るものであった。
【００８５】
［実施例５］
次に示す組成のＰＶＡ−ＰＤＩを含有するトルエン溶液を調合した。
【００８６】
＜ＰＶＡ−ＰＤＩを含有するトルエン溶液の調合＞
ＰＶＡ−ＰＤＩである“アシオレジン”ＲＡ−９５（アシオ産業（株）製品）２４重量部、ペンタエリスリトールポリグリシジルエーテルである“デナコール”ＥＸ−４１１（ナガセ化成工業（株）製品）８重量部およびトルエン３９６８重量部を防爆型撹拌装置付き混合槽に入れ、ドラフト内で撹拌混合することにより、ＰＶＡ−ＰＤＩを０．６重量％含有するトルエン溶液を得た。
【００８７】
実施例１において、ＰＥＩ−ＯＤＩを含有する水性処理液に代えて、上記のＰＶＡ−ＰＤＩを含有するトルエン溶液を使用した以外は、同様にして得られたＰＥＴモノフィラメント製抄紙ワイヤーについて、上記と同様に布粘着テープ水中剥離法による布粘着テープ剥離応力を測定した結果、２２９ｃＮ／２．５ｃｍであり、ガムピッチに対する防汚性の優れたものであった。
【００８８】
［実施例６］  実施例５において、ＰＥＴモノフィラメント製抄紙ワイヤーを、経糸、緯糸共に直径０．４０ｍｍのＰＥＴモノフィラメントからなる２重織りの抄紙ドライヤーカンバスに変更した以外は、実施例５と同様に行って作成したＰＶＡ−ＰＤＩを含有する組成物０．０２重量％を表面に含有するＰＥＴモノフィラメント製抄紙ドライヤーカンバスについて、上記と同様に布粘着テープ水中剥離法による布粘着テープ剥離応力を測定した結果、２４５ｃＮ／２．５ｃｍであり、ガムピッチ汚れに対する防汚性の優れたものであった。
【００８９】
［実施例７］
実施例３において、ＰＥＴモノフィラメント製抄紙ドライヤーカンバスを、経糸、緯糸共に直径０．４０ｍｍのポリプロピレンモノフィラメントからなる２重織りの抄紙ドライヤーカンバスに変更した以外は、実施例４と同様に行って作成したＰＥＩ−ＯＤＩを含有する組成物０．０２重量％を表面に含有するポリプロピレンモノフィラメント製抄紙ドライヤーカンバスについて、上記と同様に布粘着テープ水中剥離法による布粘着テープ剥離応力を測定した結果、２３５ｃＮ／２．５ｃｍであり、ガムピッチ汚れに対する防汚性の優れたものであった。
【００９０】
［比較実施例４］
実施例７において、ＰＥＩ−ＯＤＩ含有水性処理液の付与を省略した以外は、同様にして得られたポリプロピレンモノフィラメント製抄紙ドライヤーカンバスについて、上記と同様に布粘着テープ水中剥離法による布粘着テープ剥離応力を測定した結果、１２３０８ｃＮ／２．５ｃｍであり、ガムピッチ汚れに対する防汚性の劣るものであった。
【００９１】
［実施例８］
実施例１におけるＰＥＴモノフィラメント製抄紙ワイヤーを、直径０．２１ｍｍのナイロン６モノフィラメントの３本撚糸を経糸および緯糸とする２重織物（坪量６００ｇ／ｍ2 ）を基布とし、ナイロン６６短繊維をバット（表目付４００ｇ／ｍ2 、裏目付２００ｇ／ｍ2 ）として、ニードルパンチで植え込んだ抄紙プレスフェルトに変更した以外は、実施例１と同様に行って作成したＰＥＩ−ＯＤＩを含有する組成物０．０８重量％を表面に含有する抄紙プレスフェルトについて、上記と同様に布粘着テープ水中剥離法による布粘着テープ剥離応力を測定した結果、５９ｃＮ／２．５ｃｍであり、ガムピッチ汚れに対する防汚性の優れたものであった。
【００９２】
［比較実施例５］
実施例８において、ＰＥＩ−ＯＤＩ含有水性処理液の付与を省略した以外は、同様にして得られた抄紙プレスフェルトについて、上記と同様に布粘着テープ水中剥離法による布粘着テープ剥離応力を測定した結果、３３８ｃＮ／２．５ｃｍであり、ガムピッチ汚れに対する防汚性の劣るものであった。
【００９３】
［実施例９］
実施例８において、バットとしてのナイロン６６短繊維を、短繊維の製糸工程において、実施例１で使用したＰＥＩ−ＯＤＩを含有する水性処理液を付与し、１５０℃で５分間熱処理したナイロン６６短繊維に変更して製織し、製織後のＰＥＩ−ＯＤＩを含有する水性処理液処理を省略した以外は、同様にして得た抄紙プレスフェルトについて、上記と同様に布粘着テープ水中剥離法による布粘着テープ剥離応力を測定した結果、５７ｃＮ／２．５ｃｍであり、ガムピッチ汚れに対する防汚性の優れたものであった。
【００９４】
［実施例１０］
水溶性ポリアミドであるカプロラクタムと2-アミノエチルピペラジンアジペートとの重縮合物を含む組成物を含有する水性処理液（以下、処理液［Ａ］という）を次の方法で調合した。
＜処理液［Ａ］の調合＞
カプロラクタムと2-アミノエチルピペラジンアジペートとの重縮合物ペレットであるＡＱナイロン  Ａ−７０（東レ（株）製品）０．５重量部と、蒸留水９９．４重量部とを攪拌機付き溶解槽に仕込み、２５℃で３時間攪拌してＡＱナイロン  Ａ−９０水溶液を得た。次いで、硬化剤としてソルビトールポリグリシジルエーテルである“デナコール”（登録商標）ＥＸ−６１４Ｂ（ナガセ化成工業（株）製品）０．１重量部を、上記したＡＱナイロン  Ａ−７０水溶液中に投入し、２５℃で３０分間攪拌することにより、ポリアミドであるカプロラクタムと2-アミノエチルピペラジンアジペートとの重縮合物と硬化剤であるソルビトールポリグリシジルエーテルを含む組成物を含有する処理液［Ａ］を得た。
【００９５】
そして、上記の処理液［Ａ］をディップ槽に仕込んだ。
【００９６】
一方、実施例１で使用したものと同じ、経糸、緯糸共に直径０．３０ｍｍのＰＥＴモノフィラメントからなる２重織りの抄紙ワイヤーを準備し、これを上記の処理液［Ａ］が入ったディップ槽に導入して、処理液［Ａ］をディップ付与した。
【００９７】
次いで、ディップ槽から出た抄紙ワイヤーに付着した過剰な処理液［Ａ］を、エアーワイパーで除去した後、１５０℃で１０秒間熱処理することにより、
カプロラクタムと2-アミノエチルピペラジンアジペートとの重縮合物の反応硬化物を含有する組成物約０．０２重量部を表面に含有するＰＥＴモノフィラメント製抄紙ワイヤーを得た。
【００９８】
この抄紙ワイヤーについて、上記布粘着テープ水中剥離法による布粘着テープ剥離応力を測定した結果、１１４ｃＮ／２．５ｃｍであり、ガムピッチ汚れに対する防汚性の優れたものであった。
【００９９】
［実施例１１］
実施例２における、ＰＥＩ−ＯＤＩ含有水性処理液を上記処理液［Ａ］に変更した以外は実施例２と同様に行って、ポリアミド反応硬化物を含む組成物を織物の表面に約０．０２重量％含有するＰＥＴモノフィラメント製抄紙ワイヤーを得た。
【０１００】
このようにして得られた抄紙ワイヤーについて上記布粘着テープ水中剥離法による布粘着テープ剥離応力を測定した結果、１０１ｃＮ／２．５ｃｍであり、ガムピッチ汚れに対する防汚性の優れたものであった。
【０１０１】
［実施例１２］  実施例１におけるＰＥＴモノフィラメント製抄紙ワイヤーを、経糸、緯糸共に直径０．４０ｍｍのＰＥＴモノフィラメントからなる２重織りの抄紙ドライヤーカンバスに変更した以外は、実施例１と同様に行って作成したポリアミド反応硬化物を含む組成物０．０２重量％を表面に含有するＰＥＴモノフィラメント製抄紙ドライヤーカンバスについて、上記と同様に布粘着テープ水中剥離法による布粘着テープ剥離応力を測定した結果、１０２ｃＮ／２．５ｃｍであり、ガムピッチ汚れに対する防汚性の優れたものであった。
【０１０２】
［実施例１３］
実施例１２におけるＰＥＴモノフィラメント製抄紙ドライヤーカンバスを、直径０．４０ｍｍのＰＰＳモノフィラメント製ドライヤーカンバスに変更した以外は実施例１２と同様に行って作成したＰＥＩ−ＯＤＩを含有する組成物０．０２重量％を表面に含有するＰＰＳモノフィラメント製抄紙ドライヤーカンバスについて、上記と同様に布粘着テープ水中剥離法による布粘着テープ剥離応力を測定した結果、１１３ｃＮ／２．５ｃｍであり、ガムピッチ汚れに対する防汚性の優れたものであった。
【０１０３】
［実施例１４］
実施例１２におけるＰＥＴモノフィラメント製抄紙ドライヤーカンバスを、直径０．４０ｍｍのポリプロピレンモノフィラメント製抄紙ドライヤーカンバスに変更した以外は実施例１２と同様に行って作成したポリアミドの反応硬化物を含む組成物０．０２重量％を表面に含有するポリプロピレンモノフィラメント製抄紙ドライヤーカンバスについて、上記と同様に布粘着テープ水中剥離法による布粘着テープ剥離応力を測定した結果、１０５ｃＮ／２．５ｃｍであり、ガムピッチ汚れに対する防汚性の優れたものであった。
【０１０４】
［実施例１５］
実施例１０における処理液［Ａ］が含有する水溶性ポリアミドを、カプロラクタムとポリエチレングリコールジアンモニウムアジペートとの重縮合物ペレットであるＡＱナイロン  Ｐ−７０（東レ（株）製品）に変更し、硬化剤をメラミン樹脂であるＳｕｍｉｔｅｘ（登録商標）Ｒｅｓｉｎ  Ｍ−３（住友化学工業（株）製品）に変更して調合した処理液（以下、処理液［Ｂ］という）を使用した以外は、実施例１と同様に行って、ポリアミド反応硬化物を含む組成物を織物の表面に約０．０２重量％含有するＰＥＴモノフィラメント製抄紙ワイヤーを得た。
【０１０５】
このようにして得られた抄紙ワイヤーについて上記布粘着テープ水中剥離法による布粘着テープ剥離応力を測定した結果、９６ｃＮ／２．５ｃｍであり、ガムピッチ汚れに対する防汚性の優れたものであった。
【０１０６】
［実施例１６］
実施例８において抄紙プレスフェルトに付与したＰＥＩ−ＯＤＩを含有する水性処理液を、処理液［Ａ］に変更した以外は実施例８と同様に行って、ポリアミドの反応硬化物を含む組成物０．０８重量％を表面に含有する抄紙プレスフェルトを得た。該プレスフェルトについて上記と同様に布粘着テープ水中剥離法による布粘着テープ剥離応力を測定した結果、４０ｃＮ／２．５ｃｍであり、ガムピッチ汚れに対する防汚性の優れたものであった。
【０１０７】
【発明の効果】
以上説明したように、本発明の抄紙機用織物は、本発明の抄紙機用織物は、卓越したガムピッチ汚れに対する防汚性を有するものであることから、パルプの漉き上げ工程で使用される織物抄紙ワイヤー、漉き揚げたパルプを搾水する工程で使用される抄紙プレスフェルトおよび搾水した湿紙やコーティング紙などを乾燥する抄紙ドライヤーカンバスなどの各種抄紙機用織物として好適に使用することができ、産業上の利用価値が大なるものである。